(57)【要約】【課題】多数の文字等を簡単に消すことができ、また、携帯用のホワイトボードや、部屋内でのホワイトボードの機能を持たせること。さらには、何回も再使用できて、紙の省資源化を図ること。【解決手段】ゲル状で水性インキで書かれた文字等を消しゴムで消去可能で主に紙材からなるシートであって、表面にオフセット印刷にて全面を白色または淡色のカラー印刷を施した一般紙１１と、この一般紙１１のカラー印刷を施した表面にトップニス加工したニスコーティング層１２とで特殊シート１０を構成する。【選択図】図３
2009256842.tif 000002
【特許請求の範囲】
【請求項１】
ゲル状で水性インキで書かれた文字等を消しゴムで消去可能で主に紙材からなるシートであって、
前記シートを、製紙メーカー出荷段階で既に表面に耐水耐油コートがされている特殊シート（１）としていることを特徴とする特殊シート。
【請求項２】
ゲル状で水性インキで書かれた文字等を消しゴムで消去可能で主に紙材からなるシートであって、
前記シートを、
表面にオフセット印刷にて全面を白色または淡色のカラー印刷を施した一般紙（１１）と、この一般紙（１１）のカラー印刷を施した表面にトップニス加工したニスコーティング層（１２）とで構成した特殊シート（１０）としていることを特徴とする特殊シート。
【請求項３】
前記一般紙（１１）の両面にオフセット印刷にて全面を白色または淡色のカラー印刷をそれぞれ施すと共に、このカラー印刷を施した表面にそれぞれトップニス加工してニスコーティング層（１２）をそれぞれ形成していることを特徴とする請求項２に記載の特殊シート。
【請求項４】
ゲル状で水性インキで書かれた文字等を消しゴムで消去可能で主に紙材からなるシートであって、
前記シートを、
表面にグラビア印刷にて全面を白色または淡色のカラー印刷を施した一般紙（１１）と、この一般紙（１１）のカラー印刷を施した表面に硝化綿をトップコートした硝化綿コーティング層（１３）とで構成した特殊シート（１０）としていることを特徴とする特殊シート。
【請求項５】
前記一般紙（１１）の両面にグラビア印刷にて全面を白色または淡色のカラー印刷をそれぞれ施すと共に、このカラー印刷を施した表面にそれぞれ硝化綿をトップコートして硝化綿コーティング層（１３）をそれぞれ形成していることを特徴とする請求項４に記載の特殊シート。
【請求項６】
前記請求項１の特殊シート（１）の表面にオフセット印刷にて全面を白色または淡色のカラー印刷を施し、このカラー印刷を施した表面にトップニス加工したニスコーティング層（１２）を形成した特殊シート（２０）としていることを特徴とする特殊シート。
【請求項７】
前記特殊シート（１）の両面にオフセット印刷にて全面を白色または淡色のカラー印刷をそれぞれ施し、このカラー印刷を施した表面にトップニス加工したニスコーティング層（１２）をそれぞれ形成していることを特徴とする請求項６に記載の特殊シート。
【請求項８】
前記請求項１の特殊シート（１）の表面にグラビア印刷にて全面を白色または淡色のカラー印刷を施し、このカラー印刷を施した表面に硝化綿をトップコートした硝化綿コーティング層（１３）を形成した特殊シート（２０）としていることを特徴とする特殊シート。
【請求項９】
前記特殊シート（１）の両面にグラビア印刷にて全面を白色または淡色のカラー印刷をそれぞれ施し、このカラー印刷を施した表面に硝化綿をトップコートした硝化綿コーティング層（１３）をそれぞれ形成していることを特徴とする請求項８に記載の特殊シート。
【請求項１０】
ゲル状で水性インキで書かれた文字等を消しゴムで消去可能で主に紙材からなるシートであって、
前記シートを、
一般紙（１１）と、この一般紙（１１）の表面に貼合されポリエチレンフィルム、ポリプロピレンフィルム、ポリエステルフィルムのいずれかとして表面にオフセット印刷にて全面を白色または淡色のカラー印刷を施したフィルム層（３１）と、このフィルム層（３１）のカラー印刷を施した表面にトップニス加工したニスコーティング層（１２）とで構成した特殊シート（３０）としていることを特徴とする特殊シート。
【請求項１１】
前記一般紙（１１）の両面に前記フィルム層（３１）をそれぞれ形成し、前記フィルム層（３１）の表面に前記ニスコーティング層（１２）をそれぞれ形成していることを特徴とする請求項１０に記載の特殊シート。
【請求項１２】
ゲル状で水性インキで書かれた文字等を消しゴムで消去可能で主に紙材からなるシートであって、
前記シートを、
一般紙（１１）と、この一般紙（１１）の表面に貼合されポリエチレンフィルム、ポリプロピレンフィルム、ポリエステルフィルムのいずれかとして表面にグラビア印刷にて全面を白色または淡色のカラー印刷を施したフィルム層（３１）と、このフィルム層（３１）のカラー印刷を施した表面に硝化綿をトップコートした硝化綿コーティング層（１３）とで構成した特殊シート（３０）としていることを特徴とする特殊シート。
【請求項１３】
前記一般紙（１１）の両面に前記フィルム層（３１）をそれぞれ形成し、前記フィルム層（３１）の表面に前記硝化綿コーティング層（１３）をそれぞれ形成していることを特徴とする請求項１２に記載の特殊シート。
【請求項１４】
消しゴムで消去が可能なインキを用いた筆記用具にて文字等を書くシートであって、
前記シートを、
ノーサイズ品またはサイズの弱い紙質からなるベース紙（４１）と、このベース紙（４１）の表面に水溶性樹脂をウェットコートした水溶性樹脂コーティング層（４２）とで構成した特殊シート（４０）としていることを特徴とする特殊シート。
【請求項１５】
前記水溶性樹脂を、ポバール、アクリル系樹脂、酢ビ系樹脂、カゼイン水溶液、澱粉のいずれかとしていることを特徴とする請求項１４に記載の特殊シート。
【請求項１６】
前記水溶性樹脂に重量比で５〜１０％の界面活性剤を添加していることを特徴とする請求項１５に記載の特殊シート。
【請求項１７】
前記ベース紙（４１）の裏面に、ポリエステルフィルムまたはポリプロピレンフィルムのいずれかのフィルム層（４３）を形成していることを特徴とする請求項１４〜請求項１６のいずれかに記載の特殊シート。
【請求項１８】
消しゴムで消去が可能なインキを用いた筆記用具にて文字等を書くシートであって、
前記シートを、
一般紙（１１）またはベース紙（４１）と、この一般紙（１１）またはベース紙（４１）の表面に貼合されポリエチレンフィルム、ポリプロピレンフィルム、ポリエステルフィルムのいずれかとして表面にオフセット印刷にて全面を白色または淡色のカラー印刷を施したフィルム層（３１）と、このフィルム層（３１）のカラー印刷を施した表面にトップニス加工したニスコーティング層（１２）と、前記一般紙（１１）またはベース紙（４１）の裏面に形成した前記水溶性樹脂コーティング層（４２）とで構成した特殊シート（５０）としていることを特徴とする特殊シート。
【請求項１９】
消しゴムで消去が可能なインキを用いた筆記用具にて文字等を書くシートであって、
前記シートを、
一般紙（１１）またはベース紙（４１）と、この一般紙（１１）またはベース紙（４１）の表面に貼合されポリエチレンフィルム、ポリプロピレンフィルム、ポリエステルフィルムのいずれかとして表面にグラビア印刷にて全面を白色または淡色のカラー印刷を施したフィルム層（３１）と、このフィルム層（３１）のカラー印刷を施した表面に硝化綿をトップコートした硝化綿コーティング層（１３）と、前記一般紙（１１）またはベース紙（４１）の裏面に形成した前記水溶性樹脂コーティング層（４２）とで構成した特殊シート（５０）としていることを特徴とする特殊シート。
【請求項２０】
前記水溶性樹脂を、ポバール、アクリル系樹脂、酢ビ系樹脂、カゼイン水溶液、澱粉のいずれかとしていることを特徴とする請求項１８または請求項１９に記載の特殊シート。
【請求項２１】
前記水溶性樹脂に重量比で５〜１０％の界面活性剤を添加していることを特徴とする請求項２０に記載の特殊シート。
【請求項２２】
墨汁や水性の毛筆ペンで表面に文字等を書く透明なポリエステルフィルム（５９）で特殊シート（６０）を構成していることを特徴とする特殊シート。
【請求項２３】
一般紙（６１）の少なくとも一方の面に、ポリエステルフィルムまたはポリプロピレンフィルムからなるフィルム層（６２）を形成して特殊シート（６０）を構成していることを特徴とする特殊シート。
【請求項２４】
前記請求項２２、請求項２３で構成される特殊シート（６０）の少なくとも一方の面に、透明の硝化綿をコートした硝化綿コーティング層（６３）を形成していることを特徴とする特殊シート。
【請求項２５】
前記特殊シート（６０）の表面にエムボス加工を施していることを特徴とする請求項２２〜請求項２４のいずれかに記載の特殊シート。
【発明の詳細な説明】
【技術分野】
【０００１】
本発明は、ゲルインキボールペンで書いた文字、デザイン画、計算式等を簡単に消去できたり、逆に消去が不可能とした特殊シートに関するものである。
【背景技術】
【０００２】
現在、書いた文字等を簡単に消し去り、また複数回書き込むことができる種々の筆記用具が製造販売されている。その代表的なものがホワイトボードと筆記用マーカーである。
しかしながら、このホワイトボード用のマーカーは、軸心が太いために細字を書き込むことが困難であり、ホワイトボードも大型で厚みもあり、通常は部屋内に設置されているものである。そのため、この種のホワイトボードは携帯用には適していないという問題がある。
【０００３】
ところで、株式会社パイロットコーポレーションから、消去が可能なゲルインキボールペンが販売されている。このゲルインキボールペンは、イーゲル（ｅ−ＧＥＬ）という商品名で、型番は、ＬＨ−１２Ｅシリーズであり、ゲルインキボールペン自体に消しゴムが装着されている。
そして、このゲルインキボールペンにて紙に書いた後、間違った場合には、その文字等を付属の消しゴムにて消すことができるようになっている。
【０００４】
今までのゲルインキボールペンは、ボールペンと同様に消しゴムでは消去が不可能であったが、この株式会社パイロットコーポレーションのゲルインキボールペンのインキは、一般の消しゴムで消せる特殊な水性ゲルインキが用いられており、ゲルインキで書いた場合でも消去が可能なため重宝がられている。
しかしながら、多くの文字等を書いた後で、一文字や二文字を消しゴムで消す場合は苦もなく消すことができるものの、多くの文字を消す場合や、紙に書いた文字を全部消して紙を再使用する場合は、大変な労力を必要とし、また、綺麗に文字を消すことができないという問題を有している。
【０００５】
特に、一部の文字を消す場合は、綺麗に消すことができるが、多くの文字を消す場合は、消したつもりが文字が薄く残ってしまい、紙を再使用しようとしても使いづらく、結局紙を捨ててしまうことになり、資源の無駄遣いになってしまうことになる。
【０００６】
また、上記ゲルインキボールペンは、消しゴムにて文字等を消去可能としている特性から、手、服、ペーパー等が文字等にこすれると、インキが少々とれやすく、書いた文字等が薄くなってしまう。さらには、ゲルインキボールペンにて書いて直ぐに手などで触れると少しインキがとれてしまって、文字等が薄くなるという問題もある。
【発明の開示】
【発明が解決しようとする課題】
【０００７】
本発明は上述の問題点に鑑みて提供したものであって、少なくとも以下の目的を備えた特殊シートを提供すること。
（１）多数の文字等を簡単に消すことができること。
（２）携帯用のホワイトボードや、部屋内でのホワイトボードの機能を持たせること。
（３）何回も再使用できて、紙の省資源化を図ること。
（４）上記とは逆に、消しゴムで消去が可能なゲルインキボールペンで書いた場合でも文字等が消去ができないようにすること。
（５）墨汁や毛筆ペンで書いた場合に、インキを簡単に消去できる特殊シートを提供すること。
【課題を解決するための手段】
【０００８】
そこで、本発明の請求項１に記載の特殊シートでは、ゲル状で水性インキで書かれた文字等を消しゴムで消去可能で主に紙材からなるシートであって、
前記シートを、製紙メーカー出荷段階で既に表面に耐水耐油コートがされている特殊シート１としていることを特徴としている。
【０００９】
請求項２に記載の特殊シートでは、ゲル状で水性インキで書かれた文字等を消しゴムで消去可能で主に紙材からなるシートであって、
前記シートを、
表面にオフセット印刷にて全面を白色または淡色のカラー印刷を施した一般紙１１と、この一般紙１１のカラー印刷を施した表面にトップニス加工したニスコーティング層１２とで構成した特殊シート１０としていることを特徴としている。
【００１０】
請求項３に記載の特殊シートでは、前記一般紙１１の両面にオフセット印刷にて全面を白色または淡色のカラー印刷をそれぞれ施すと共に、このカラー印刷を施した表面にそれぞれトップニス加工してニスコーティング層１２をそれぞれ形成していることを特徴としている。
【００１１】
請求項４に記載の特殊シートでは、ゲル状で水性インキで書かれた文字等を消しゴムで消去可能で主に紙材からなるシートであって、
前記シートを、
表面にグラビア印刷にて全面を白色または淡色のカラー印刷を施した一般紙１１と、この一般紙１１のカラー印刷を施した表面に硝化綿をトップコートした硝化綿コーティング層１３とで構成した特殊シート１０としていることを特徴としている。
【００１２】
請求項５に記載の特殊シートでは、前記一般紙１１の両面にグラビア印刷にて全面を白色または淡色のカラー印刷をそれぞれ施すと共に、このカラー印刷を施した表面にそれぞれ硝化綿をトップコートして硝化綿コーティング層１３をそれぞれ形成していることを特徴としている。
【００１３】
請求項６に記載の特殊シートでは、前記請求項１の特殊シート１の表面にオフセット印刷にて全面を白色または淡色のカラー印刷を施し、このカラー印刷を施した表面にトップニス加工したニスコーティング層１２を形成した特殊シート２０としていることを特徴としている。
【００１４】
請求項７に記載の特殊シートでは、前記特殊シート１の両面にオフセット印刷にて全面を白色または淡色のカラー印刷をそれぞれ施し、このカラー印刷を施した表面にトップニス加工したニスコーティング層１２をそれぞれ形成していることを特徴としている。
【００１５】
請求項８に記載の特殊シートでは、前記請求項１の特殊シート１の表面にグラビア印刷にて全面を白色または淡色のカラー印刷を施し、このカラー印刷を施した表面に硝化綿をトップコートした硝化綿コーティング層１３を形成した特殊シート２０としていることを特徴としている。
【００１６】
請求項９に記載の特殊シートでは、前記特殊シート１の両面にグラビア印刷にて全面を白色または淡色のカラー印刷をそれぞれ施し、このカラー印刷を施した表面に硝化綿をトップコートした硝化綿コーティング層１３をそれぞれ形成していることを特徴としている。
【００１７】
請求項１０に記載の特殊シートでは、ゲル状で水性インキで書かれた文字等を消しゴムで消去可能で主に紙材からなるシートであって、
前記シートを、
一般紙１１と、この一般紙１１の表面に貼合されポリエチレンフィルム、ポリプロピレンフィルム、ポリエステルフィルムのいずれかとして表面にオフセット印刷にて全面を白色または淡色のカラー印刷を施したフィルム層３１と、このフィルム層３１のカラー印刷を施した表面にトップニス加工したニスコーティング層１２とで構成した特殊シート３０としていることを特徴としている。
【００１８】
請求項１１に記載の特殊シートでは、前記一般紙１１の両面に前記フィルム層３１をそれぞれ形成し、前記フィルム層３１の表面に前記ニスコーティング層１２をそれぞれ形成していることを特徴としている。
【００１９】
請求項１２に記載の特殊シートでは、ゲル状で水性インキで書かれた文字等を消しゴムで消去可能で主に紙材からなるシートであって、
前記シートを、
一般紙１１と、この一般紙１１の表面に貼合されポリエチレンフィルム、ポリプロピレンフィルム、ポリエステルフィルムのいずれかとして表面にグラビア印刷にて全面を白色または淡色のカラー印刷を施したフィルム層３１と、このフィルム層３１のカラー印刷を施した表面に硝化綿をトップコートした硝化綿コーティング層１３とで構成した特殊シート３０としていることを特徴としている。
【００２０】
請求項１３に記載の特殊シートでは、前記一般紙１１の両面に前記フィルム層３１をそれぞれ形成し、前記フィルム層３１の表面に前記硝化綿コーティング層１３をそれぞれ形成していることを特徴としている。
【００２１】
請求項１４に記載の特殊シートでは、消しゴムで消去が可能なインキを用いた筆記用具にて文字等を書くシートであって、
前記シートを、
ノーサイズ品またはサイズの弱い紙質からなるベース紙４１と、このベース紙４１の表面に水溶性樹脂をウェットコートした水溶性樹脂コーティング層４２とで構成した特殊シート４０としていることを特徴としている。
【００２２】
請求項１５に記載の特殊シートでは、前記水溶性樹脂を、ポバール、アクリル系樹脂、酢ビ系樹脂、カゼイン水溶液、澱粉のいずれかとしていることを特徴としている。
【００２３】
請求項１６に記載の特殊シートでは、前記水溶性樹脂に重量比で５〜１０％の界面活性剤を添加していることを特徴としている。
【００２４】
請求項１７に記載の特殊シートでは、前記ベース紙４１の裏面に、ポリエステルフィルムまたはポリプロピレンフィルムのいずれかのフィルム層４３を形成していることを特徴としている。
【００２５】
請求項１８に記載の特殊シートでは、消しゴムで消去が可能なインキを用いた筆記用具にて文字等を書くシートであって、
前記シートを、
一般紙１１またはベース紙４１と、この一般紙１１またはベース紙４１の表面に貼合されポリエチレンフィルム、ポリプロピレンフィルム、ポリエステルフィルムのいずれかとして表面にオフセット印刷にて全面を白色または淡色のカラー印刷を施したフィルム層３１と、このフィルム層３１のカラー印刷を施した表面にトップニス加工したニスコーティング層１２と、前記一般紙１１またはベース紙４１の裏面に形成した前記水溶性樹脂コーティング層４２とで構成した特殊シート５０としていることを特徴としている。
【００２６】
請求項１９に記載の特殊シートでは、消しゴムで消去が可能なインキを用いた筆記用具にて文字等を書くシートであって、
前記シートを、
一般紙１１またはベース紙４１と、この一般紙１１またはベース紙４１の表面に貼合されポリエチレンフィルム、ポリプロピレンフィルム、ポリエステルフィルムのいずれかとして表面にグラビア印刷にて全面を白色または淡色のカラー印刷を施したフィルム層３１と、このフィルム層３１のカラー印刷を施した表面に硝化綿をトップコートした硝化綿コーティング層１３と、前記一般紙１１またはベース紙４１の裏面に形成した前記水溶性樹脂コーティング層４２とで構成した特殊シート５０としていることを特徴としている。
【００２７】
請求項２０に記載の特殊シートでは、前記水溶性樹脂を、ポバール、アクリル系樹脂、酢ビ系樹脂、カゼイン水溶液、澱粉のいずれかとしていることを特徴としている。
【００２８】
請求項２１に記載の特殊シートでは、前記水溶性樹脂に重量比で５〜１０％の界面活性剤を添加していることを特徴としている。
【００２９】
請求項２２に記載の特殊シートでは、墨汁や水性の毛筆ペンで表面に文字等を書く透明なポリエステルフィルム５９で特殊シート６０を構成していることを特徴としている。
【００３０】
請求項２３に記載の特殊シートでは、一般紙６１の少なくとも一方の面に、ポリエステルフィルムまたはポリプロピレンフィルムからなるフィルム層６２を形成して特殊シート６０を構成していることを特徴としている。
【００３１】
請求項２４に記載の特殊シートでは、前記請求項２２、請求項２３で構成される特殊シート６０の少なくとも一方の面に、透明の硝化綿をコートした硝化綿コーティング層６３を形成していることを特徴としている。
【００３２】
請求項２５に記載の特殊シートでは、前記特殊シート６０の表面にエムボス加工を施していることを特徴としている。
【発明の効果】
【００３３】
本発明の請求項１に記載の特殊シートによれば、ゲル状で水性インキで書かれた文字等を消しゴムで消去可能で主に紙材からなるシートであって、前記シートを、製紙メーカー出荷段階で既に表面に耐水耐油コートがされている特殊シート１としているので、特殊シート１に書いた文字等をティッシュペーパー等にて簡単に消すことができ、特殊シート１を何回も再使用できて紙の省資源化を図ることができる。しかも、携帯が可能であり、そのため、携帯用のホワイトボードとしての機能を持たせることができる。また、製紙メーカー段階での特殊シート１をそのまま使用することができ、特に特殊な加工を施す必要もない。
【００３４】
請求項２に記載の特殊シートによれば、表面にオフセット印刷にて全面を白色または淡色のカラー印刷を施した一般紙１１と、この一般紙１１のカラー印刷を施した表面にトップニス加工したニスコーティング層１２とで特殊シート１０を構成しているので、特殊シート１０の表面のニスコーティング層１２に文字等を書き、文字等を書いた後はティッシュペーパー等で拭くことで、文字等を簡単に消すことができる。また、何回も再使用してもインキがはじくこともなく、しかも再使用してもティッシュペーパー等にて綺麗に文字等を消すことができる。また、何回も再使用できて、紙の省資源化を図ることができる。
さらに、特殊シート１０を可搬可能な大きさとすることで、携帯用のホワイトボードとして使用でき、また、特殊シート１０の大きさを適宜な大きさとすることで、部屋内で使用するホワイトボードとしても使用することができる。
【００３５】
請求項３に記載の特殊シートによれば、前記一般紙１１の両面にオフセット印刷にて全面を白色または淡色のカラー印刷をそれぞれ施すと共に、このカラー印刷を施した表面にそれぞれトップニス加工してニスコーティング層１２をそれぞれ形成しているので、特殊シート１０の両面を使用することができ、使い勝手が良くなり、また、完全にインキの浸透を防ぐことができると共に、強度も付与することができる。
【００３６】
請求項４に記載の特殊シートによれば、表面にグラビア印刷にて全面を白色または淡色のカラー印刷を施した一般紙１１と、この一般紙１１のカラー印刷を施した表面に硝化綿をトップコートした硝化綿コーティング層１３とで特殊シート１０を構成しているので、特殊シート１０の表面の硝化綿コーティング層１３に文字等を書き、文字等を書いた後はティッシュペーパー等で拭くことで、文字等を簡単に消すことができる。また、何回も再使用してもインキがはじくこともなく、しかも再使用してもティッシュペーパー等にて綺麗に文字等を消すことができる。また、何回も再使用できて、紙の省資源化を図ることができる。
さらに、特殊シート１０を可搬可能な大きさとすることで、携帯用のホワイトボードとして使用でき、また、特殊シート１０の大きさを適宜な大きさとすることで、部屋内で使用するホワイトボードとしても使用することができる。
【００３７】
請求項５に記載の特殊シートによれば、前記一般紙１１の両面にグラビア印刷にて全面を白色または淡色のカラー印刷をそれぞれ施すと共に、このカラー印刷を施した表面にそれぞれ硝化綿をトップコートして硝化綿コーティング層１３をそれぞれ形成しているので、特殊シート１０の両面を使用することができ、使い勝手が良くなり、また、完全にインキの浸透を防ぐことができると共に、強度も付与することができる。
【００３８】
請求項６に記載の特殊シートによれば、前記請求項１の特殊シート１の表面にオフセット印刷にて全面を白色または淡色のカラー印刷を施し、このカラー印刷を施した表面にトップニス加工したニスコーティング層１２を形成した特殊シート２０としているので、ティッシュペーパー等で書いた文字等を簡単に消すことができ、しかも何回再使用してもインキがはじくこともなく、綺麗に文字等を書くことができる。また、何回も再使用できて、紙の省資源化を図ることができる。
さらに、特殊シート２０を可搬可能な大きさとすることで、携帯用のホワイトボードとして使用でき、また、特殊シート２０の大きさを適宜な大きさとすることで、部屋内で使用するホワイトボードとしても使用することができる。
【００３９】
請求項７に記載の特殊シートによれば、前記特殊シート１の両面にオフセット印刷にて全面を白色または淡色のカラー印刷をそれぞれ施し、このカラー印刷を施した表面にトップニス加工したニスコーティング層１２をそれぞれ形成しているので、特殊シート１０の両面を使用することができ、使い勝手が良くなり、また、完全にインキの浸透を防ぐことができると共に、強度も付与することができる。
【００４０】
請求項８に記載の特殊シートによれば、前記請求項１の特殊シート１の表面にグラビア印刷にて全面を白色または淡色のカラー印刷を施し、このカラー印刷を施した表面に硝化綿をトップコートした硝化綿コーティング層１３を形成した特殊シート２０としているので、ティッシュペーパー等で書いた文字等を簡単に消すことができ、しかも何回再使用してもインキがはじくこともなく、綺麗に文字等を書くことができる。また、何回も再使用できて、紙の省資源化を図ることができる。
さらに、特殊シート２０を可搬可能な大きさとすることで、携帯用のホワイトボードとして使用でき、また、特殊シート２０の大きさを適宜な大きさとすることで、部屋内で使用するホワイトボードとしても使用することができる。
【００４１】
請求項９に記載の特殊シートによれば、特殊シート１の両面にグラビア印刷にて全面を白色または淡色のカラー印刷をそれぞれ施し、このカラー印刷を施した表面に硝化綿をトップコートした硝化綿コーティング層１３をそれぞれ形成しているので、特殊シート２０の両面を使用することができ、使い勝手が良くなり、また、完全にインキの浸透を防ぐことができると共に、強度も付与することができる。
【００４２】
請求項１０に記載の特殊シートによれば、一般紙１１と、この一般紙１１の表面に貼合されポリエチレンフィルム、ポリプロピレンフィルム、ポリエステルフィルムのいずれかとして表面にオフセット印刷にて全面を白色または淡色のカラー印刷を施したフィルム層３１と、このフィルム層３１のカラー印刷を施した表面にトップニス加工したニスコーティング層１２とで特殊シート３０を構成しているので、ティッシュペーパー等で書いた文字等を簡単に消すことができ、しかも何回再使用してもインキがはじくこともなく、綺麗に文字等を書くことができる。また、何回も再使用が出来るので、紙の省資源化を図ることができる。
さらに、特殊シート３０を可搬可能な大きさとすることで、携帯用のホワイトボードとして使用でき、また、特殊シート３０の大きさを適宜な大きさとすることで、部屋内で使用するホワイトボードとしても使用することができる。
【００４３】
請求項１１に記載の特殊シートによれば、一般紙１１の両面に前記フィルム層３１をそれぞれ形成し、前記フィルム層３１の表面に前記ニスコーティング層１２をそれぞれ形成しているので、特殊シート３０の両面を使用することができ、使い勝手が良くなり、また、完全にインキの浸透を防ぐことができると共に、強度も付与することができる。
【００４４】
請求項１２に記載の特殊シートによれば、一般紙１１と、この一般紙１１の表面に貼合されポリエチレンフィルム、ポリプロピレンフィルム、ポリエステルフィルムのいずれかとして表面にグラビア印刷にて全面を白色または淡色のカラー印刷を施したフィルム層３１と、このフィルム層３１のカラー印刷を施した表面に硝化綿をトップコートした硝化綿コーティング層１３とで特殊シート３０を構成しているので、ティッシュペーパー等で書いた文字等を簡単に消すことができ、しかも何回再使用してもインキがはじくこともなく、綺麗に文字等を書くことができる。また、何回も再使用が出来るので、紙の省資源化を図ることができる。
さらに、特殊シート３０を可搬可能な大きさとすることで、携帯用のホワイトボードとして使用でき、また、特殊シート３０の大きさを適宜な大きさとすることで、部屋内で使用するホワイトボードとしても使用することができる。
【００４５】
請求項１３に記載の特殊シートによれば、一般紙１１の両面に前記フィルム層３１をそれぞれ形成し、前記フィルム層３１の表面に前記硝化綿コーティング層１３をそれぞれ形成しているので、特殊シート３０の両面を使用することができ、使い勝手が良くなり、また、完全にインキの浸透を防ぐことができると共に、強度も付与することができる。
【００４６】
請求項１４に記載の特殊シートによれば、ノーサイズ品またはサイズの弱い紙質からなるベース紙４１と、このベース紙４１の表面に水溶性樹脂をウェットコートした水溶性樹脂コーティング層４２とで構成した特殊シート４０としているので、特殊シート４０の水溶性樹脂コーティング層４２の面にゲルインキボールペンにて文字等を書いた場合でも、本来消去できるはずのゲルインキであっても容易に文字等を消すことができない。水溶性樹脂コーティング層４２上に書いた文字等を指やティッシュペーパー等でこすっても文字等は容易に消されることはない。
【００４７】
請求項１５に記載の特殊シートによれば、前記水溶性樹脂を、ポバール、アクリル系樹脂、酢ビ系樹脂、カゼイン水溶液、澱粉のいずれかとしているので、これらの水溶性樹脂が文字等が消されないものとして好適例である。
【００４８】
請求項１６に記載の特殊シートによれば、前記水溶性樹脂に重量比で５〜１０％の界面活性剤を添加していることで、ゲルインキボールペンのインキの浸透性を高め、強い摩擦にも書いた文字等が消されることはない。
【００４９】
請求項１７に記載の特殊シートによれば、前記ベース紙４１の裏面に、ポリエステルフィルムまたはポリプロピレンフィルムのいずれかのフィルム層４３を形成しているので、特殊シート４０に強度を付与することができる。
【００５０】
請求項１８に記載の特殊シートによれば、一般紙１１またはベース紙４１と、この一般紙１１またはベース紙４１の表面に貼合されポリエチレンフィルム、ポリプロピレンフィルム、ポリエステルフィルムのいずれかとして表面にオフセット印刷にて全面を白色または淡色のカラー印刷を施したフィルム層３１と、このフィルム層３１のカラー印刷を施した表面にトップニス加工したニスコーティング層１２と、前記一般紙１１またはベース紙４１の裏面に形成した前記水溶性樹脂コーティング層４２とで構成した特殊シート５０としているので、特殊シート５０の一方の面（ニスコーティング層１２）で書いた文字等は上述したように容易に消去が可能であり、また、特殊シート５０の他方の面（水溶性樹脂コーティング層４２）で書いた文字等は容易に消すことができないようになっている。これにより、特殊シート５０は、文字等の消去可能、消去不可能といった機能をそれぞれ備えており、上記のゲルインキボールペンのみで、書き残したり、消しさったりするのをシート面を選択して行なうことができる。
【００５１】
請求項１９に記載の特殊シートによれば、一般紙１１またはベース紙４１と、この一般紙１１またはベース紙４１の表面に貼合されポリエチレンフィルム、ポリプロピレンフィルム、ポリエステルフィルムのいずれかとして表面にグラビア印刷にて全面を白色または淡色のカラー印刷を施したフィルム層３１と、このフィルム層３１のカラー印刷を施した表面に硝化綿をトップコートした硝化綿コーティング層１３と、前記一般紙１１またはベース紙４１の裏面に形成した前記水溶性樹脂コーティング層４２とで構成した特殊シート５０としているので、特殊シート５０の一方の面（硝化綿コーティング層１３）で書いた文字等は上述したように容易に消去が可能であり、また、特殊シート５０の他方の面（水溶性樹脂コーティング層４２）で書いた文字等は容易に消すことができないようになっている。これにより、特殊シート５０は、文字等の消去可能、消去不可能といった機能をそれぞれ備えており、上記のゲルインキボールペンのみで、書き残したり、消しさったりするのをシート面を選択して行なうことができる。
【００５２】
請求項２０に記載の特殊シートによれば、前記水溶性樹脂を、ポバール、アクリル系樹脂、酢ビ系樹脂、カゼイン水溶液、澱粉のいずれかとしているので、これらの水溶性樹脂が文字等が消されないものとして好適例である。
【００５３】
請求項２１に記載の特殊シートによれば、前記水溶性樹脂に重量比で５〜１０％の界面活性剤を添加しているので、ゲルインキボールペンのインキの浸透性を高め、強い摩擦にも書いた文字等が消されることはない。
【００５４】
請求項２２に記載の特殊シートによれば、墨汁や水性の毛筆ペンで表面に文字等を書く透明なポリエステルフィルム５９で特殊シート６０を構成しているので、特殊シート６０を写本の上に置いて、下の文字をお手本として写し書きができ、文字の練習として使い勝手が良い。特に、特殊シート６０の全面にあっては文字を書いた後は、ティッシュペーパー等で拭くことで、容易に文字を消去でき、そのため、再使用できるので、省資源化を図ることができる。
【００５５】
請求項２３に記載の特殊シートによれば、一般紙６１の少なくとも一方の面に、ポリエステルフィルムまたはポリプロピレンフィルムからなるフィルム層６２を形成して特殊シート６０を構成しているので、人が文字を書く場合は、通常は紙に書きたいという要求から、見た目には透明なフィルム層６２を介して一般紙６１を視認できるので、フィルム層６２の表面に文字を書くものの、紙の上に書いているような感じを与えることができる。フィルム層６２の表面に書いた文字を消す場合も簡単に消すことができる。
【００５６】
請求項２４に記載の特殊シートによれば、前記請求項２２、請求項２３で構成される特殊シート６０の少なくとも一方の面に、透明の硝化綿をコートした硝化綿コーティング層６３を形成しているので、文字をムラなく綺麗に書くことができ、また、書いた後に水洗いやティッシュペーパーなどの拭き取りにより、インキが取り易くなり、綺麗に文字を消去することができる。
【００５７】
請求項２５に記載の特殊シートによれば、前記特殊シート６０の表面にエムボス加工を施しているので、特殊シート６０に文字を書く際に、書き味に変化をつけることができる。
【発明を実施するための最良の形態】
【００５８】
（第１の実施の形態）
以下、本発明の第１の実施の形態を図面を参照して詳細に説明する。なお、本発明において使用するゲルインキボールペンは、上述した株式会社パイロットコーポレーション製のゲルインキボールペンであり、イーゲル（ｅ−ＧＥＬ）という商品名で、型番は、ＬＨ−１２Ｅシリーズのゲルインキボールペンを用いることを前提としているが、他社のゲルインキボールペンで、同様に消しゴムで消去が可能なものでも良い。
【００５９】
ところで、上記パイロット製のゲルインキボールペンのインキ特性は、インキがゲル状で水性のため、紙材への浸透が強いものとなっている。そこで、紙材の表面に浸透防止層を設けることで、文字、デザイン画、計算式等を簡単に消去できるようにしたものである。なお、以下の各実施形態において紙材の坪量は、５０〜２００ｇ／ｍ2 の間のものを用い、用途に応じて適宜選択する。
【００６０】
本発明者は、種々の紙材を検討した結果、紙材自体に浸透防止層を付与しなくても製紙メーカーから販売されている紙材に耐水耐油コートされている紙材の場合は本発明を適用することが可能なことを発見した。
製紙メーカーの出荷段階で既に耐水耐油コートされている紙材としては以下のものがある。
・エスプリコート紙（日本製紙株式会社製）
・ピカソコート紙（大王製紙株式会社製）
・ミラーコート紙（王子製紙株式会社製）
・竜王コート紙（大王製紙株式会社製）
【００６１】
図１は、上記製紙メーカー段階で耐水耐油コートがされている特殊シート１の拡大断面図を示し、この特殊シート１は、ベース紙２の表面に耐水耐油コート層３をコーティングしたものであり、この耐水耐油コート層３の面に上記ゲルインキボールペンにて文字等を書くようにしている。なお、図１ではベース紙２の一方の面にのみ耐水耐油コート層３を設けている場合を示しているが、ベース紙２の他方の面（裏面）にも耐水耐油コート層３を設けるようにしても良い。
【００６２】
図２は上記特殊シート１の耐水耐油コート層３の面にゲルインキボールペン４にて文字を書いているのを示しており、文字等を書いた後は、指、ティッシュペーパー等にてこすることで、書いた文字等を簡単に消すことができる。特に、特殊シート１の全面にわたって書いた文字等は、容易に消すことができるものであり、文字等を消した後は、特殊シート１を再使用（再書き込み）することが可能である。
また、特殊シート１の大きさは、携帯が可能なように通常のＢ５版、Ａ４版などの可搬が可能な大きさとしているが、手持ちの大きさに限られるものではない。例えば、事務所などの部屋内で今までのホワイトボードの代わりに使用する場合には、ホワイトボードと同様の大きさの特殊シート１を用いるようにしても良い。
【００６３】
このように本実施形態では、特殊シート１に書いた文字等をティッシュペーパー等にて簡単に消すことができ、特殊シート１を何回も再使用できて紙の省資源化を図ることができる。しかも、携帯が可能であり、そのため、携帯用のホワイトボードとしての機能を持たせることができる。また、製紙メーカー段階での特殊シート１をそのまま使用することができ、特に特殊な加工を施す必要もない。
【００６４】
（第２の実施の形態）
上記第１の実施形態においては、特殊シート１にゲルインキボールペン４にて文字等を書いた場合、インキが少しはじくという問題があり、また、文字等を消して何回か再使用していると、インキがはじいて書きにくくなるという問題がある。さらに、何回か再使用していると、文字等をティッシュペーパーで拭いても文字等がとれにくくなる。
【００６５】
そこで、本実施形態ではこれらの問題を解決すべく成したものである。図３及び図４は、一般紙（ノーコート紙）１１の表面に特殊コートしたインキ浸透防止層を設けた特殊シート１０の拡大断面図をそれぞれ示している。なお、ここでいう一般紙１１は、表面に耐水、耐油等の何らのコーティング加工がされていない通常の紙をいう。
【００６６】
図３は、一般紙１１の表面にオフセット印刷にて全面を白色又は淡色カラー印刷を施し、このオフセット印刷により形成される印刷コート層１４の表面にトップニス加工をして、このトップニス加工した層をニスコーティング層１２としている。
また、図４は、一般紙１１の表面にグラビア印刷にて、上記と同様に全面を白色又は淡色カラー印刷を施し、このグラビア印刷により形成される印刷コート層１４の表面に硝化綿（ウェット７〜１０ｇ／ｍ2 ）をトップコートして、この硝化綿のトップコートした層を硝化綿コーティング層１３としている。なお、硝化綿のコート量で７ｇ／ｍ2 以下では消去しにくく、また、１０ｇ／ｍ2 を超える場合は、徐々に効果があるものの経済的効果が乏しい。
【００６７】
本実施形態では、特殊シート１０の表面のニスコーティング層１２または硝化綿コーティング層１３に文字等を書き、文字等を書いた後はティッシュペーパー等で拭くことで、文字等を簡単に消すことができる。また、第１の実施形態とは異なり、何回も再使用してもインキがはじくこともなく、しかも再使用してもティッシュペーパー等にて綺麗に文字等を消すことができる。また、何回も再使用が出来るので、紙の省資源化を図ることができる。
さらに、特殊シート１０を可搬可能な大きさとすることで、携帯用のホワイトボードとして使用でき、また、特殊シート１０の大きさを適宜な大きさとすることで、部屋内で使用するホワイトボードとしても使用することができる。
【００６８】
なお、図３及び図４では、一般紙１１の一方の面にのみオフセット印刷やグラビア印刷を施した後に、インキ浸透防止層１２、硝化綿コーティング層１３を形成しているが、他方の面（裏面）にもオフセット印刷やグラビア印刷を施して形成される印刷コート層１４の表面にインキ浸透防止層１２、硝化綿コーティング層１３を形成するようにしても良い。
かかる場合には、特殊シート１０の両面を使用することができ、使い勝手が良くなり、また、完全にインキの浸透を防ぐことができると共に、強度も付与することができる。
【００６９】
（第３の実施の形態）
次に、第３の実施形態について説明する。本実施形態では、第１の実施形態の特殊シート１の耐水耐油コート層３の表面に第２の実施形態の加工を施したものである。
【００７０】
すなわち、図５は、耐水耐油コート層３の表面にオフセット印刷にて全面を白色又は淡色カラー印刷を施し、このオフセット印刷により形成される印刷コート層１４の表面にトップニス加工をして、このトップニス加工した層をニスコーティング層１２としている。
また、図６は、耐水耐油コート層３の表面にグラビア印刷にて、上記と同様に全面を白色又は淡色カラー印刷を施し、このグラビア印刷により形成される印刷コート層１４の表面に硝化綿（ウェット７〜１０ｇ／ｍ2 ）をトップコートして、この硝化綿のトップコートした層を硝化綿コーティング層１３としている。このようにした加工したものをそれぞれ特殊シート２０としている。
【００７１】
図５及び図６に示す特殊シート２０の機能は先の実施形態と同様であるが、耐水耐油コート層３の表面にさらにニスコーティング層１２または硝化綿コーティング層１３を設けていることで、ティッシュペーパー等で書いた文字等を簡単に消すことができ、しかも何回再使用してもインキがはじくこともなく、綺麗に文字等を書くことができる。また、何回も再使用できて、紙の省資源化を図ることができる。
さらに、特殊シート２０を可搬可能な大きさとすることで、携帯用のホワイトボードとして使用でき、また、特殊シート２０の大きさを適宜な大きさとすることで、部屋内で使用するホワイトボードとしても使用することができる。
【００７２】
なお、図５及び図６では、耐水耐油コート層３の表面にオフセット印刷やグラビア印刷を施した後にニスコーティング層１２、硝化綿コーティング層１３を形成した場合を示しているが、ベース紙２の下面にもオフセット印刷やグラビア印刷により形成される印刷コート層１４の表面にニスコーティング層１２または硝化綿コーティング層１３を形成し、特殊シート２０の両面にニスコーティング層１２または硝化綿コーティング層１３を設けるようにしても良い。
これにより、特殊シート１０の両面を使用することができ、使い勝手が良くなり、また、完全にインキの浸透を防ぐことができると共に、強度も付与することができる。
【００７３】
（第４の実施の形態）
本実施形態では、一般紙に、ポリエチレンフィルム、ポリプロピレンフィルム、ポリエステルフィルムのいずれかのフィルムを貼合し、このフィルムの表面に上記第２の実施形態の場合と同様の加工を施したものである。
【００７４】
すなわち、図７に示すように、上記第２の実施形態と同じ一般紙１１の表面に、厚さを１２〜３０μｍとしたポリエチレンフィルム、ポリプロピレンフィルム、ポリエステルフィルムのいずれかのフィルムを貼合してフィルム層３１を形成する。
そして、このフィルム層３１の表面にオフセット印刷にて全面を白色又は淡色カラー印刷を施し、このオフセット印刷により形成される印刷コート層１４の表面にトップニス加工をして、このトップニス加工した層をニスコーティング層１２としている。
【００７５】
また、図８は、フィルム層３１の表面にグラビア印刷にて、上記と同様に全面を白色又は淡色カラー印刷を施し、このグラビア印刷により形成される印刷コート層１４の表面に硝化綿（ウェット７〜１０ｇ／ｍ2 ）をトップコートして、この硝化綿のトップコートした層を硝化綿コーティング層１３としている。このようにした加工したものをそれぞれ特殊シート３０としている。
【００７６】
本実施形態では、図７及び図８に示す特殊シート３０の機能は先の実施形態と同様であるが、フィルム層３１の表面に印刷コート層１４を介してさらにニスコーティング層１２または硝化綿コーティング層１３を設けていることで、ティッシュペーパー等で書いた文字等を簡単に消すことができ、しかも何回再使用してもインキがはじくこともなく、綺麗に文字等を書くことができる。また、何回も再使用が出来るので、紙の省資源化を図ることができる。
さらに、特殊シート３０を可搬可能な大きさとすることで、携帯用のホワイトボードとして使用でき、また、特殊シート３０の大きさを適宜な大きさとすることで、部屋内で使用するホワイトボードとしても使用することができる。
【００７７】
なお、図７及び図８では、一般紙１１の一方の面にフィルム層３１とニスコーティング層１２または硝化綿コーティング層１３を設けているが、一般紙１１の他方の面（裏面）にもフィルム層３１、印刷コート層１４を形成して、印刷コート層１４の表面にニスコーティング層１２または硝化綿コーティング層１３を設けるようにしても良い。
これにより、特殊シート３０の内部へのインキの浸透を改善に防ぐことができると共に、強度も付与することができる。
【００７８】
上記各実施形態の特殊シートの表面には、通常のボールペンや鉛筆でも文字等を書けることができるものであり、また、ゲルインキボールペン４で書いた場合、その表面を水洗いして文字等を消すことも簡単にできる。
【００７９】
なお、上記各実施形態における特殊シートの性能としては、第１の実施形態、第２の実施形態、第３の実施形態、第４の実施形態の順に良くなっている。特に第４の実施形態において一般紙１１の両面にフィルム層３１とニスコーティング層１２または硝化綿コーティング層１３を形成した場合には、文字等の消去性能、再使用の頻度等の性能が一番良い結果を得ている。
【００８０】
また、本発明の特殊シートの用途としては、カレンダー、メモ用紙、紙製のファイル、ティッシュペーパーの外箱などである。特に、書いた文字等を消去することが簡単なので、特殊シートをメモ用紙として使用が可能であり、カレンダーやティッシュペーパーの外箱をメモ用紙代わりに使用することができる。
特に、今後、紙製品の値上がりの動きがあり、文字等を消して再使用（再利用）ができることから、省資源化の観点から好適な特殊シートを提供することができるものである。
【００８１】
（第５の実施の形態）
図９に第５の実施形態を示す。本実施形態では、紙材を所謂ノーサイズ品またはサイズの弱い紙でラフな紙質からなるベース紙４１の表面に、一般紙や和紙に親水性のあるゲルインキを受容する水溶性樹脂を２５〜４０ｇ／ｍ2 の範囲でウェットコートして水溶性樹脂コーティング層４２を形成して特殊シート４０を構成したものである。
上記水溶性樹脂としては、ポバール、アクリル系樹脂、酢ビ系樹脂、カゼイン水溶液、澱粉等を用いており、坪量はベース紙４１の原紙に応じて２５〜４０ｇ／ｍ2 の範囲で適宜調整してコーティングする。これらの水溶性樹脂が文字等が消されないものとして好適例である。なお、２５ｇ／ｍ2 未満では、文字等が若干消去可能であり、また、４０ｇ／ｍ2 を超える場合には、効果は徐々に向上するが、経済的効果が乏しい。
【００８２】
なお、ゲルインキボールペンのインキの浸透性を高め、強い摩擦にも書いた文字等が消されることのないように、上記水溶液樹脂に重量比で５〜１０％の界面活性剤を添加するようにしても良い。
なお、水溶性樹脂に界面活性剤を添加する割合であるが、５％未満ではインキの浸透性が高くなく、また、１０％を超える場合には、効果は徐々に向上するが経済的効果に乏しい。
【００８３】
特殊シート４０の水溶性樹脂コーティング層４２の面に上記ゲルインキボールペンにて文字等を書いた場合でも、本来消去できるはずのゲルインキであっても容易に文字等を消すことができない。水溶性樹脂コーティング層４２上に書いた文字等を指やティッシュペーパー等でこすっても文字等は容易に消すことはできない。なお、上記水溶性樹脂として、カゼイン水溶液を用いた場合、特に良好な結果（消去が不可）を得た。
また、上記界面活性剤を水溶性樹脂に添加することで、強い摩擦にも文字等が消されることがなく、一層良好な結果を得た。
【００８４】
（第６の実施の形態）
図１０は第６の実施形態を示し、図９に示すベース紙４１の裏面に、ポリエステルフィルム、ポリプロピレンフィルムなどの厚みを１２〜３０μｍとしたフィルム層４３を貼合して特殊シート４０を構成したものである。
本実施形態では、上記第５の実施形態に効果に加えて、ベース紙４１の裏面にフィルム層４３を形成していることで、特殊シート４０に強度を付与することができる。
【００８５】
（第７の実施の形態）
本実施形態は、図１１に示すように、ベース紙４１の両面に図９の場合と同様の水溶性樹脂コーティング層４２を形成した場合である。
本実施形態では、図９の場合と比べて両面に文字等を書くことができ、特殊シート４０を節約することができる。
【００８６】
（第８の実施の形態）
図１２及び図１３は第８の実施形態を示し、図１２は図７に示す特殊シート３０の一般紙１１またはベース紙４１の裏面に上記水溶性樹脂コーティング層４２を形成した場合を示している。また、図１３は図８に示す特殊シート３０の一般紙１１またはベース紙４１の裏面に上記水溶性樹脂コーティング層４２を形成した場合を示している。
図１２の特殊シート５０の一方の面はニスコーティング層１２が形成されている場合であり、図１３の特殊シート５０の一方の面は硝化綿コーティング層１３が形成されている場合である。
【００８７】
そして、図１２及び図１３において、特殊シート５０の一方の面のニスコーティング層１２、硝化綿コーティング層１３が形成されており、他方の面には水溶性樹脂コーティング層４２が形成されている構造となっている。
本実施形態では、特殊シート５０の一方の面（ニスコーティング層１２、硝化綿コーティング層１３）で書いた文字等は上述したように容易に消去が可能であり、また、特殊シート５０の他方の面（水溶性樹脂コーティング層４２）で書いた文字等は容易に消すことができないようになっている。
【００８８】
これにより、特殊シート５０は、文字等の消去可能、消去不可能といった機能をそれぞれ備えており、上記のゲルインキボールペンのみで、書き残したり、消しさったりするのをシート面を選択して行なうことができる。
なお、本実施形態の特殊シート５０のニスコーティング層１２または硝化綿コーティング層１３の消去可能な面で文字等を書いた直後などは、インキに触れると消去される可能性があり、そのため、ポリプロピレンのファイル内に入れると、多少の摩擦によっても文字等は消去されることはない。文字等を消去したい場合は、ファイルから特殊シート５０を取り出して、ティッシュペーパー等で拭くことで文字等を容易に消去することができる。
【００８９】
（第９の実施の形態）
本実施形態以降は、筆記具として上記のゲルインキボールペンではなく、墨汁や毛筆タイプのペンを使用する場合の実施形態であり、文字等を書いた後は水洗いや雑巾やティッシュペーパーでの拭き取りで容易に文字等を消すことができる特殊シートの実施形態である。
【００９０】
図１４は特殊シート６０の要部拡大断面図を示しており、材料としては透明なポリエステルフィルム５９を単独で用いており、厚さは５０〜１００μｍとして比較的厚みのあるものである。このポリエステルフィルム５９の表面に墨汁や毛筆ペンの水溶性のインキで書いた場合、綺麗に書くことができるのと、水洗いや拭き取りで容易に文字等を消去できるのを本発明が知見したものである。
この透明な特殊シート６０の場合は、該特殊シート６０を写本の上に置いて、下の文字をお手本として写し書きができ、文字の練習として使い勝手が良い。特に、特殊シート６０の全面にあっては文字を書いた後は、ティッシュペーパー等で拭くことで、容易に文字を消去でき、そのため、再使用できるので、省資源化を図ることができる。
【００９１】
なお、本実施形態の特殊シート６０はポリエステルフィルム５９単独であり、そのため、両面に文字を書くことが可能であり、両面機能を備えている。
【００９２】
（第１０の実施の形態）
次に、第１０の実施形態について説明する。図１５に示す特殊シート６０は、坪量を５０〜２００ｇ／ｍ2 とした範囲内の紙材からなる一般紙６１と、この一般紙６１の表面に貼合し、ポリエステルフィルムの場合は厚みを１２μｍとし、ポリプロピレンフィルムとした場合は厚みを２０〜３０μｍとしたフィルム層６２とで構成したものである。
【００９３】
人が文字を書く場合は、通常は紙に書きたいという要求から、見た目には透明なフィルム層６２を介して一般紙６１を視認できるので、フィルム層６２の表面に文字を書くものの、紙の上に書いているような感じを与えることができる。
なお、フィルム層６２の表面に書いた文字を消す場合は、上記第９の実施形態の場合と同様である。
【００９４】
図１６は、一般紙６１の両面に上記と同じフィルム層６２を貼合して特殊シート６０を構成したものであり、図１５の片面機能に対して、図１６は両面機能を持たせたものである。
【００９５】
（第１１の実施の形態）
上記図１４〜図１６に示す特殊シート６０の場合は、表面にコートしていないために、インキの若干のはじきがあり、また、インキの拭き取りも少し労を要していた。
そこで、本実施形態では、図１４〜図１６に示すシートの表面に透明な硝化綿をウェットで７〜１５ｇ／ｍ2 の範囲でコートしたものである。この硝化綿のコート量で７ｇ／ｍ2 以下では文字等が綺麗に書けない場合があり、また、インキを綺麗にとれにくい。１５ｇ／ｍ2 を超える場合は、効果が徐々に向上するが、経済的効果が乏しい。
【００９６】
すなわち、図１７は図１４に対応するものであり、ポリエステルフィルム５９の表面に硝化綿をコーティングして硝化綿コーティング層６３を形成した特殊シート６０の場合である。なお、ポリエステルフィルム５９の裏面にも硝化綿コーティング層６３を形成するようにしても良い。
図１８は図１５に対応するものであり、フィルム層６２の上面に硝化綿コーティング層６３をコーティングして特殊シート６０を構成したものである。また、図１９は図１６に対応するものであり、一般紙６１の両面のフィルム層６２、６２の表面に硝化綿コーティング層６３をそれぞれ形成して特殊シート６０を構成したものである。
【００９７】
図１７〜図１９に示す特殊シート６０の硝化綿コーティング層６３の表面に文字を書くものであり、この硝化綿コーティング層６３を形成していることで、文字をムラなく綺麗に書くことができ、また、書いた後に水洗いやティッシュペーパーなどの拭き取りにより、インキが取り易くなり、綺麗に文字を消去することができる。
【００９８】
なお、図１４〜図１９に示す特殊シート６０の表面に種々の細かいエムボス加工を施すようにしても良い。かかる場合には、特殊シート６０に文字を書く際に、書き味に変化をつけることができる。
【図面の簡単な説明】
【００９９】
【図１】本発明の第１の実施の形態における特殊シートの要部拡大断面図である。
【図２】本発明の第１の実施の形態における使用状態を示す説明図である。
【図３】本発明の第２の実施の形態における一般紙の表面にニスコーティング層を設けた特殊シートの要部拡大断面図である。
【図４】本発明の第２の実施の形態における一般紙の表面に硝化綿コーティング層を設けた特殊シートの要部拡大断面図である。
【図５】本発明の第３の実施の形態における耐水耐油コート層の表面にニスコーティング層を設けた特殊シートの要部拡大断面図である。
【図６】本発明の第３の実施の形態における耐水耐油コート層の表面に硝化綿コーティング層を設けた特殊シートの要部拡大断面図である。
【図７】本発明の第４の実施の形態におけるフィルム層の表面にニスコーティング層を設けた特殊シートの要部拡大断面図である。
【図８】本発明の第４の実施の形態におけるフィルム層の表面に硝化綿コーティング層を設けた特殊シートの要部拡大断面図である。
【図９】本発明の第５の実施の形態における水溶性樹脂コーティング層を設けた特殊シートの要部拡大断面図である。
【図１０】本発明の第６の実施の形態における水溶性樹脂コーティング層とフィルム層を設けた特殊シートの要部拡大断面図である。
【図１１】本発明の第７の実施の形態における両面に水溶性樹脂コーティング層を設けた特殊シートの要部拡大断面図である。
【図１２】本発明の第８の実施の形態における特殊シートの要部拡大断面図である。
【図１３】本発明の第８の実施の形態における特殊シートの要部拡大断面図である。
【図１４】本発明の第９の実施の形態における特殊シートの要部拡大断面図である。
【図１５】本発明の第１０の実施の形態における特殊シートの要部拡大断面図である。
【図１６】本発明の第１０の実施の形態における特殊シートの要部拡大断面図である。
【図１７】本発明の第１１の実施の形態における特殊シートの要部拡大断面図である。
【図１８】本発明の第１１の実施の形態における特殊シートの要部拡大断面図である。
【図１９】本発明の第１１の実施の形態における特殊シートの要部拡大断面図である。
【符号の説明】
【０１００】
１  特殊シート
２  ベース紙
３  耐水耐油コート層
１０  特殊シート
１１  一般紙
１２  ニスコーティング層
１３  硝化綿コーティング層
１４  印刷コート層
２０  特殊シート
３０  特殊シート
３１  フィルム層
４０  特殊シート
４１  ベース紙
４２  水溶性樹脂コーティング層
４３  フィルム層
５０  特殊シート
６０  特殊シート
６１  一般紙
６２  フィルム層
６３  硝化綿コーティング層
【図１】
2009256842.tif 000003
【図２】
2009256842.tif 000004
【図３】
2009256842.tif 000005
【図４】
2009256842.tif 000006
【図５】
2009256842.tif 000007
【図６】
2009256842.tif 000008
【図７】
2009256842.tif 000009
【図８】
2009256842.tif 000010
【図９】
2009256842.tif 000011
【図１０】
2009256842.tif 000012
【図１１】
2009256842.tif 000013
【図１２】
2009256842.tif 000014
【図１３】
2009256842.tif 000015
【図１４】
2009256842.tif 000016
【図１５】
2009256842.tif 000017
【図１６】
2009256842.tif 000018
【図１７】
2009256842.tif 000019
【図１８】
2009256842.tif 000020
【図１９】
2009256842.tif 000021